(57)【要約】【課題】記録媒体カートリッジにおいて、適度な保湿性を有し、環境に対する負荷を低減する筐体およびリールを採用することで筐体内に収められた記録媒体の信頼性を高める。【解決手段】本体ケースに１つ以上のリールを備え、リールには記録テープが巻かれているテープカートリッジであって、リールは、は保湿性のある生分解性樹脂を含んだ構成材料、または生分解性樹脂，充填材，加水分解抑制剤を含んだ構成材料より構成し、筐体に納めた記録媒体の低湿度環境下でのエラーレートの劣下を防止して走行信頼性を確保してかつ環境に対する負荷を低減する。【選択図】図１
2010020822.tif 000002
【特許請求の範囲】
【請求項１】
本体ケースに１つ以上のリールを備え、リールには記録テープが巻かれているテープカートリッジであって、
リールは、材料に生分解性樹脂を含んでおり、且つ、比重が１．２ｇ／ｃｍ３以下であるテープカートリッジ。
【請求項２】
記録テープ以外のテープカートリッジを構成する部材で、主成分が樹脂である部材は、材料に生分解性樹脂を含む請求項１に記載のテープカートリッジ。
【請求項３】
リールは、材料に生分解性樹脂，充填材，加水分解抑制剤を含む請求項１に記載のテープカートリッジ。
【請求項４】
生分解性樹脂は、脂肪族ポリエステル，多糖類，ポリアミノ酸，ポリビニルアルコール，ポリアルキレングリコールのうち何れか一つ、または前記の各生分解性樹脂のうち少なくとも何れか一つを含んだ共重合体もしくは混合物である請求項１又は２に記載のテープカートリッジ。
【請求項５】
充填材は、比重が２．２ｇ／ｃｍ３以下の二酸化ケイ素を主成分とするガラスである請求項３記載のテープカートリッジ。
【請求項６】
加水分解抑制剤は、カルボジイミド化合物，イソシアネート化合物，オキソゾリン系化合物のうち少なくとも何れか一つを含む請求項３記載のテープカートリッジ。
【請求項７】
前記脂肪族ポリエステルは、ポリ乳酸，ポリカプロラクトン，ポリヒドキシ酪酸，ポリヒドロキシ吉草酸，ポリエチレンスクシネート，ポリブチレンスクシネート，ポリブチレンアジペート，ポリリンゴ酸，微生物合成ポリエステルのうち少なくとも一つを含む請求項４記載のテープカートリッジ。
【発明の詳細な説明】
【技術分野】
【０００１】
本発明は、各種データ等の情報の記録・再生を可能とするカートリッジ型記録媒体であって、特に低湿環境下での走行による信頼性の確保と環境配慮とを同時に図ることが可能な、テープカートリッジに関するものである。
【背景技術】
【０００２】
テープカートリッジを構成する部材の代表例は本体ケースおよびリールであるが、その使用目的に応じて、ポリスチレン樹脂（以下、ＰＳ樹脂と称する），アクリロニトリル−ブタジエン−スチレン樹脂（以下、ＡＢＳ樹脂と称する），ポリカーボネート樹脂（以下、ＰＣ樹脂と称する）等の高分子材料（有機高分子材料）が適宜用いられてきた。
【０００３】
コンピューターのハードディスクの重要な情報をバックアップするテープカートリッジは本体ケース中の一つのリールに巻回したテープを用いて、複数の直線の（リニア）トラックで記録再生するＬＴＯやＤＬＴが主流であるが、これらのカートリッジに用いられる筐体は、カートリッジ１巻当りの記録容量が大きくなるにつれて高密度記録となり、サーボトラッキング方式を採用するなど再生時のトラッキングの確保が重要であり、リールの寸法精度がより重視されるようになった。
【０００４】
また、リニア型方式に用いられるテープカートリッジは前記のように単にリールの寸法精度の向上が要求されるだけでなく、
（１）種々の環境下（とくに低湿環境下）での走行による再生時のエラーレートの劣下を防止することすなわち走行信頼性の確保と
（２）環境への負荷低減
が強く要求される。
【０００５】
前記（１）の課題に対しては、磁気テープの構成材料のうち磁性粉，結合剤，潤滑剤，研磨材等の種類や含有量を検討してきたがいまだ十分な対策がなされていない。エラーレートの劣下が低湿度環境下以外では生じにくいので低湿度下のみの対策では、一般にはテープ自体の組成に注目して、低湿度環境下でも高湿度の環境と同様な効果を与える手法、例えば水分子と結合しやすい極性基を有する潤滑剤の採用や添加量の増量のような対策がとられるので、低湿度環境下でのエラーレート上昇は防止できるが、逆に湿度が上昇したときには、水分子を結合した潤滑剤が多すぎてヘッドに張り付いたり、摩擦が上昇してヘッド汚れが生じたりするようになり、かえって不都合な現象を引き起こすことが多いからである。よって根本的には媒体自体の組成や構造の変更による対策を行うより媒体が走行する筐体内部の雰囲気が極端な低湿度下にならないようにすることの対策が有効である。
【０００６】
（２）については、主に次の二点からのアプローチが考えられている。１つは、ヘリカル型に比較してリニア型のコンピュータバックアップシステムはいずれの場合も２ｍ／秒以上という高速でテープを走行させるために、リールも高速で回転させる必要があり電力を多く消費する。この消費電力を低減することで、環境への負荷低減を実現しようとしている。
【０００７】
２つ目は、テープカートリッジの構成部材には石油資源等の枯渇性資源（例えば、樹脂等）が多く用いられていることから、使用済みの構成部材はリサイクルすることが好ましい。しかし、カートリッジの構成部材には種々の成分（例えば、樹脂，無機フィラー等）が含まれているため、それら各成分を分離することは困難であり、リサイクル用途が限られると共に、樹脂リサイクル技術等を適用することも困難であった。
【０００８】
リサイクルが困難なカートリッジの構成部材の大部分においては、例えば熱処理（例えば、燃焼，間接加熱による処理）や不燃ごみとして廃棄処理する方法が採られている。前記のように熱処理する場合、ダイオキシン等の有害ガス発生の危険性や熱処理装置の損傷（例えば、大きな燃焼熱による焼却炉の損傷）を引き起こす恐れがあり、たとえ燃焼方法や分別，樹脂への前処理等を行って前記の危険性や損傷等を回避しても、二酸化炭素の排出を必ず伴い地球温暖化を招いてしまう。また、カートリッジの構成部材に含まれる高分子材料を燃焼させると、含有される硫黄や窒素ハロゲン等により、大気汚染を引き起こす恐れもある。さらに、前記のように廃棄処分する場合、現行のカートリッジの構成部材に用いられている高分子材料の大部分は、長期間分解されずに残存する可能性が大きいため、処理場確保の問題と土壌・水質汚染等の問題を引き起こす恐れがある。
【０００９】
以上示したことから、枯渇性資源を原料とし種々の充填材を添加して成る高分子材料組成物においては、より環境への負荷を軽減する研究開発が行われてきた。例えば、日用雑貨品、衛生用品、遊戯用品、文房具、包装用など主として使い捨てを前提とした高分子材料組成物においては、生分解性樹脂を適用したものが実用化されている。
【００１０】
この生分解性樹脂は、微生物や酵素等により生化学的に二酸化炭素や水等に分解されるものである。例えば、生分解性樹脂から成る組成物を自然環境へ廃棄した場合、その組成物は容易に分解，低分子量化し、環境に対して無害な化合物に変化するため、従来の高分子材料組成物（例えば、ＰＳ樹脂等から成る組成物）と比較すると、地球環境に対する負荷が低い。
【００１１】
また、生分解性樹脂から成る組成物は、先にあげた従来よく使用されるＰＳ樹脂，ＡＢＳ樹脂，ＰＣ樹脂等の高分子材料に比較して吸水性（保湿性）に富むものが多く、これらの生分解性樹脂を含んで成形したリールやそれ以外のテープカートリッジ構成部材に保護内蔵された記録媒体は（１）の課題に対しても有効と考えられた。
【００１２】
（２）については例えばＰＳ樹脂等から成る組成物と比較して、燃焼した際の単位体積あたりの二酸化炭素発生量が少なく、燃焼熱が比較的低いものが多い。このため、生分解性樹脂の組成物を焼却により処理した場合でも、従来の材料と比較して環境に対する負荷は小さい。
【００１３】
生分解性樹脂自体は分解され易い材料であるため、繰り返して利用することを前提とした電気製品や電子機器等に用いられる高分子材料組成物には殆ど適用されなかった。このことから、近年においては、生分解性樹脂の加水分解を抑制する添加剤を用いることにより、生分解性樹脂の生分解速度を調整する試みがなされている（例えば、特許文献１，特許文献２）。
【００１４】
先述した環境負荷低減についてのうち枯渇性資源の低減やリサイクルに関しての記録媒体に関わる発明はいくつか開示されている（例えば、特許文献３，特許文献４，特許文献５）。しかし、特許文献３はテープ状記録媒体でなく体積も容量も小さいカードについてである。特許文献４や特許文献５は媒体用の筐体自体についてであり、リールについては触れておらず、筐体使用時（稼動時）に関わるハード（ドライブや装置）との関連でのエネルギー負荷の低減ということについては何ら言及していない。
【００１５】
環境への負荷低減と、記録媒体としての低湿環境下での信頼性の確保、特にバックアップ用コンピュータテープとして重要な特性である走行に伴うエラーレートの低下を防ぐという信頼性を同時に満足する筐体についての発明はまだない。
【００１６】
【特許文献１】特開２００３−８９７２１号公報（段落［００１２］等）
【特許文献２】特開平９−１８８０７７号公報
【特許文献３】特開２００５−９２９１４号公報
【特許文献４】特開２００５−１４１７９１号公報
【発明の開示】
【発明が解決しようとする課題】
【００１７】
記録媒体用の筐体の殆どは、長期間の保存，保管等を目的としたものであることから、環境負荷低減を考慮してまでリールも含めた筐体に生分解性樹脂を適用することはなかった。
【００１８】
また、最近のバックアップ用記録媒体は、先述したように高密度記録大容量に対応すべくサーボトラッキングの正確性が要求され、媒体を包含するカートリッジの筐体やリールは、低湿度環境下での信頼性を確保すると同時にその使用時までの環境変化（例えば、出荷から記録，記録から再生までの期間等）を経ても走行安定性の確保が求められる。保湿効果が得られる材料および構造を適用して、記録媒体の信頼性を高めることが望まれていた。
【００１９】
本発明は、前記課題に基づいてなされたものであり、良好な機械的強度等の物性を確保できると共に、環境に対する負荷が低く、低湿度下でも記録媒体の信頼性を高めることが可能な（例えば、ＡＢＳ樹脂を用いたものと比較して同等以上のエラーレートを有する）記録媒体用のリールを含めた筐体を提供することにある。以下筐体と称する場合はリールを含めたものを指す。
【課題を解決するための手段】
【００２０】
本発明は、本体ケースに１つ以上のリールを備え、リールには記録テープが巻かれているテープカートリッジであって、リールは、材料に生分解性樹脂を含んでおり、且つ、比重が１．２ｇ／ｃｍ３以下であるテープカートリッジを提供する。
【００２１】
また、記録テープ以外のテープカートリッジを構成する部材で、主成分が樹脂である部材は、材料に生分解性樹脂を含むに記載のテープカートリッジを提供する。生分解性樹脂は吸湿性、保水性が高いために低湿度環境下での走行においてもカートリッジ内部の湿度が比較的外部より高湿に保持されて媒体の走行によるエラーレートの劣下を防止する。
【００２２】
更に、リールは、材料に生分解性樹脂，充填材，加水分解抑制剤を含む。
【００２３】
生分解性樹脂は、脂肪族ポリエステル，多糖類，ポリアミノ酸，ポリビニルアルコール，ポリアルキレングリコールのうち何れか一つ、または前記の各生分解性樹脂のうち少なくとも何れか一つを含んだ共重合体もしくは混合物が好ましい。
【００２４】
リール中に含まれる充填材は、比重が２．２ｇ／ｃｍ３以下の二酸化ケイ素を主成分とするガラスであると好ましい。これにより十分良好な衝撃強度等の物性を確保できるとともに軽量化が可能となりリールの回転の負荷が少なくドライブ側のモーターの消費電力の削減ができる。モーターの消費電力は、モーターの消費電流で代表される。通常に記録や再生されているときはほとんど一定であるが駆動開始時やリニア型バックアップ用のドライブでのテープ走行が順方向から逆方向に変更するときにモーターの負荷電流が増加する。
【００２５】
加水分解抑制剤は、カルボジイミド化合物，イソシアネート化合物，オキソゾリン系化合物のうち少なくとも何れか一つを含むと好ましい。
【００２６】
前記脂肪族ポリエステルは、ポリ乳酸，ポリカプロラクトン，ポリヒドキシ酪酸，ポリヒドロキシ吉草酸，ポリエチレンスクシネート，ポリブチレンスクシネート，ポリブチレンアジペート，ポリリンゴ酸，微生物合成ポリエステルのうち少なくとも一つを含むと好ましい。
【００２７】
前記のように、生分解性樹脂を含んだ構成材料を用い比重が１．２ｇ／ｃｍ３以下のから成るリールを用いた筐体によれば、低湿環境下での走行において安定した低いエラーレートを確保して、媒体使用時のドライブの消費電力を低減でき、さらに廃棄処分等した場合にはリールが容易に分解され、燃焼処理した場合には少ない二酸化炭素発生量および低い燃焼熱で燃焼される。
【００２８】
さらに、前記構成材料中に加水分解抑制剤を含有させることにより、リールの使用目的に応じて生分解速度を調整することができる。テープカートリッジにおけるリールとは、テープと接触する機会が最も多い部材である。ゆえに、リールに生分解性樹脂を使用することでテープに対して最も効率よく保湿効果を発揮することが可能となる。
【発明の効果】
【００２９】
以上示したように本発明によれば、低湿環境下での走行において安定した低いエラーレートを確保できてバックアップ用磁気テープの走行による信頼性を確保すると共に、従来のテープカートリッジと比較して、環境に対する負荷が低減される。
【発明を実施するための最良の形態】
【００３０】
以下、本発明に係るテープカートリッジについて、その構成材料，製造方法，成型後の具体的な実施例等を説明する。
【００３１】
本発明に係るテープカートリッジに使用されるリールには、生分解性樹脂を含み比重が１．２ｇ／ｃｍ３以下の構成材料を使用する。ほとんどの生分解性樹脂は比重が１．２ｇ／ｃｍ３以下なので生分解性樹脂のみでも良いが、強度を持たせるために通常充填剤を添加する。その充填剤としては筐体の軽量化のために比重が２．６ｇ／ｃｍ３を超えないケイ酸ソーダを主成分とするガラスを用いるのが好ましい。添加量は、樹脂１００重量部に対して５から２０重量部が好ましい。５重量部以下だと強度確保のためのフィラーとしての機能が果たされず、２０重量部を超えるとリールの比重が１．２ｇ／ｃｍ３を超えて負荷電力が大きくなって省エネルギーの観点から環境への負荷が大きくなるからである。
【００３２】
生分解性樹脂，ガラスの他に、筐体として必要な機械的強度をさらに向上させるためにゴム系の成分を配合しても良い。このゴム系の成分は、環境配慮の観点から生分解性を有していることが好ましい。
【００３３】
本願における筐体とは、一般的に使用されているＤＶカセット（ミニデジタルビデオカセット），ビデオカセットコンピュータテープ，等のあらゆる記録方法のテープ型媒体を本体ケースに収容したものを指す。しかしながら、先述したように本発明では特にコンピューターのリニア型バックアップ用テープを単一リールに巻回した図１に示すワンリールテープカートリッジに最適な形態である。
【００３４】
図１は本願発明のワンリールテープカートリッジの斜視図である。本体ケース１内に一つのリール２が配されており、リール２には磁気テープ３が巻かれている。磁気テープ３の一方の端部にはリーダーピン４を備えており、使用時には記録再生装置内でシャッター５が開放され、リーダーピン４が引き出されてテープがカートリッジの外へ繰り出される。
【００３５】
環境負荷を低減する観点から、現行のテープカートリッジ（生分解性樹脂を用いていない筐体）に用いられている構成材料の全てを生分解性樹脂に置き換えることが好ましいが、低湿環境下での信頼性でなく衝撃強度等を高めるという観点から、テープと接触する機会が最も多いリールに生分解性樹脂を使用することでテープに対して最も効率よく保湿効果を発揮することできる。
【００３６】
本発明の生分解性樹脂（有機高分子化合物）としては、既存の熱可塑性樹脂と同様に成型加工が可能で環境負荷の低いもの、例えば微生物系，天然物系（植物由来），化学合成系の生分解性樹脂が挙げられる。枯渇性資源の削減，テープカートリッジの生産エネルギーの削減，リサイクル，廃棄処理，焼却処理等を考慮（環境に対する負荷を考慮）すると、天然物系の生分解性樹脂を用いることが好ましいが、一般的に生分解性の樹脂として扱われているもの（例えば、生分解性高分子化合物，生分解性樹脂等と称されているもの）であれば制限はない。具体的には、例えば脂肪族ポリエステル，多糖類，ポリアミノ酸，ポリビニルアルコール，ポリアルキレングリコール，ポリ乳酸系樹脂等のうち何れか、または前記の各生分解性樹脂のうち少なくとも何れか一つを含んだ共重合体や混合物等の公知のものを適用することができる。
【００３７】
前記の脂肪族ポリエステルは混合性や量産性に優れたものであり、ポリ−Ｌ−乳酸（ＰＬＬＡ），Ｌ−乳酸とＤ−乳酸とのランダム共重合体等のポリ乳酸，およびその誘導体が特に好ましい。その他、ポリエステルに分類されるポリカプロラクトン，ポリヒドキシ酪酸，ポリヒドロキシ吉草酸，ポリエチレンスクシネート，ポリブチレンスクシネート，ポリブチレンアジペート，ポリリンゴ酸，微生物合成ポリエステル（例えば、３−ヒドロキシブチレート（３ＨＢ），３−ヒドロキシバリレート（３ＨＶ））や、その共重合体も適用することが可能である。
【００３８】
多糖類としては、加水分解によって少なくとも１以上の単糖類を生じる糖類であればどのようなものでも良く、加水分解の際に単糖類の誘導体も同時に生じる糖類であってもよい。特に限定されず、例えばセルロース、セルロースエステル（アセチルセルロース，プロピオン酸セルロース，酪酸セルロース，ニトロセルロース，硫酸セルロース，リン酸セルロース，これら共重合体又はこれら混合物）、セルロースエーテル（メチルセルロース，エチルセルロース，カルボキシメチルセルロース，カルボキシエチルセルロース，ヒドロキシエチルセルロース或いはヒドロキシプロピルセルロース等）、デンプン、キトサン、キチンキトサン、マンナン、カラゲナン、アルギン酸、アミロース、アミロペクチン、ペクチン、レンチナン、ヒアルロン酸、ハイラン、アガロース、プルラン、デキストラン、これら誘導体（例えば、セルロースプロピオネート，セルロースアセテートプロピオネート，セルロースブチレート，セルロースアセテートブチレート，ヒドロキシエチルセルロース或いはヒドロキシプロピルセルロース等のセルロース誘導体等）、これら共重合体又はこれら混合物等が挙げられる。
【００３９】
また、例えば低分子量では十分な生分解性を有し高分子量では生分解性の低い有機高分子化合物であっても、前記の生分解性を有する各高分子材料とのグラフト共重合等によって生分解性が得られるようなものであれば、これを本発明の生分解性樹脂として適用することが可能である。具体的には、ポリエチレン，ポリアクリル酸誘導体，ポリプロピレン，ポリウレタン等が挙げられる。また、前記の各生分解性樹脂の分子量や末端基については、機械的強度が得られるものであれば、特に制限はない。
【００４０】
本発明の充填材として用いる無機フィラーにおいては従来公知のものが使用できる。すなわち、例えば一般的な金属酸化物や、炭酸化物，窒化物，硫化物，硫酸化物，リン酸化物，塩化物，水酸化物，珪酸化物等の他に、カーボン，グラファイト，グラスファイバー等を用いることができる。また、前記の無機フィラーの替わりに、有機物から成る充填材を適用しても良い。さらに、前記の各充填材の粒子形状においては、球状，針状等の種々のものを適用しても良く、その粒径，粒度分布等においても適宜設定することが可能であり、分散制御と界面補強等を図る目的で前処理等を適宜応用することもできる。
ただし、リールについては、軽量化をはかる観点から比重が２．２ｇ／ｃｍ３を超えないケイ酸ソーダを主成分とするガラスを用いるのが好ましい。
【００４１】
環境配慮の観点からは、充填材としては前記の水酸化化合物系とシリカ系の充填材を適用することが好ましい。また、充填材の添加量についても、構成材料中でのバランス，生分解性樹脂との相溶性，成型性の安定性，成型品（構成材料組成物）の衝撃強度等の物性を確保できる範囲内であれば適宜設定することが可能であり、それら充填材を複数種組み合わせて適用することも可能である。具体的な添加量において、例えば水酸化物系，シリカ系の充填材については、５ｗｔ％〜７０ｗｔ％の範囲内で用いることが好ましい。また、前述の汎用の充填材を用いる場合も、５ｗｔ％〜７０ｗｔ％の範囲内で用いることが好ましい。
【００４２】
その他、構成材料のバランス（構成材料中の各成分の最適配合量）を考慮して、その構成材料に対し界面活性剤，分散剤，帯電防止剤，抗菌剤，着色顔料等を必要に応じて適宜配合しても良い。
【００４３】
構成材料中の生分解性樹脂に関する加水分解抑制剤としては、例えば生分解性樹脂の末端官能基であるカルボン酸および水酸基に対して反応性を有する化合物を用いる。具体的には、カルボジイミド化合物，イソシアネート化合物，オキソゾリン系化合物等を適用することが可能である。特に、カルボジイミド化合物は、溶融混練が可能で少量添加するだけで十分な効果が得られるため好ましい。
【００４４】
本発明に係る構成材料に用いるカルボジイミド化合物は、そのカルボジイミド化合物の分子中に一個以上のカルボジイミド基を有した化合物（ポリカルボジイミド化合物を含む）とする。例えば、触媒として有機リン系化合物または有機金属化合物を用いる。具体的には、各種ポリマーイソシアネートを温度約７０℃以上の無溶媒または不活性溶媒中で脱炭酸重縮合により合成可能なものを挙げることができる。モノカルボジイミド化合物の具体例としては、ジシクロヘキシルカルボジイミド，ジイソプロピルカルボジイミド，ジメチルカルボジイミド，ジイソブチルカルボジイミド，ジオクチルカルボジイミド，ジフェニルカルボジイミド，ナフチルカルボジイミド等を挙げることができる。
【００４５】
加水分解抑制剤の添加方法は、例えば溶融混練による方法を適用することが好ましいが、任意の手法で添加することも可能である。また、構成材料に対する加水分解抑制剤の配合量は、目的とする記録テープの用途（例えば、重要な情報，映像等を長期間保存，保管する用途）や生分解速度に応じて調整（例えば、記録媒体自体の品質保証期間経過後に分解されるように調整）する。
【００４６】
本発明に用いる充填材においては、構成材料中でのバランス，生分解性樹脂との相溶性，成型性の安定，成型品の衝撃強度維持等を考慮して、分散性を改善することが不可欠である。例えば、無機フィラーにおいて、特にシラン系、チタネート系、アルミネート系のカップリング剤を用いて表面処理することが望ましい。これにより、構成材料の界面での相互作用が高められ、物性の更なる向上を期待できる。
【００４７】
処理したあとは成型時の低分子ガス成分の発生を避けるため、前処理として充分な熱処理や乾燥処理を行うことが必要である。
【実施例】
【００４８】
次に、本発明の記録媒体用筐体について、実施例１〜３，比較例１〜３に示す方法により得た試料を用いて説明する。なお、本発明は、これら実施例に限定されるものではない。図１には本発明で適用したＬＴＯカートリッジに内蔵されたテープ媒体を巻回するリールを含んだ筐体の斜視図を示した。
【００４９】
［実施例１］
筐体のシェルは、生分解性樹脂，無機フィラー，加水分解抑制剤として、ポリ乳酸（三井化学社製のレイシア；Ｈ１００Ｊ），表面処理された水酸化アルミニウム，カルボジライト（試薬；８ＣＡ）をそれぞれ８０重量部，２０重量部，２重量部程度の割合で用い、溶融混練法により混合して構成材料を得た。リール部材には生分解性樹脂，無機フィラー，加水分解抑制剤として、ポリ乳酸（東洋紡績株式会社製のバイロエコール），表面処理されたケイ酸ソーダガラス，カルボジライト（試薬；８ＣＡ）をそれぞれ８０重量部，１５重量部，２重量部程度の割合で用い、溶融混練法により混合して構成材料（比重１．１５ｇ／ｃｍ３程度の試料を得ることを目的とした構成材料）を得た。
【００５０】
なお、前記の表面処理は、ケイ酸ソーダガラスをγ−アミノプロピルトリエトキシシラン（日本ユニカー社製；Ａ−１１００）０．５重量部と共にヘンシェルで混合し、充分な加熱処理して行ったものとする。また、前記の混合条件としては、混練機としてミニマックス−ミックスルーダ（東洋精機社製）を使用し、そのノズル温度を１７０℃〜１７５℃，トルクを４〜６ｋｇ、滞留時間を３秒以内とした。
【００５１】
シェルおよびリール用の前記の構成材料を別々にそれぞれ粉砕してから溶融して、温度１５０℃で従来公知の射出成形の装置方法でシェルとリールを成型した。シェルの試料をＳ０としてリールの試料Ｓ１とした。
【００５２】
なお、別途にリール用構成材料の比重とシェル用構成材料の吸水率を測定する試料として、それぞれの構成材料を粉砕してから、温度１７０℃，圧力３００ｋｇ／ｃｍ２でプレスすることにより厚さ１．０ｍｍの板材に成型して、その板材を１．０ｍｍ×１０．０ｍｍ×１００ｍｍに切断したものを用意した。
【００５３】
［実施例２］
リールの構成材料をポリ乳酸，表面処理されたケイ酸ソーダガラス，カルボジライトをそれぞれ７０重量部，２０重量部，２重量部の割合で用い、溶融混練法により混合して構成材料（比重１．２ｇ／ｃｍ３程度の試料を得ることを目的とした構成材料）を得た以外は実施例１と同様にして成形して得たリールを試料Ｓ２とした。
【００５４】
［実施例３］
リールの構成材料を、ポリ乳酸，表面処理されたケイ酸ソーダガラス，カルボジライトをそれぞれ９０重量部，１０重量部、２重量部の割合で用い、溶融混練法により混合して構成材料（比重１．１３ｇ／ｃｍ３程度の試料を得ることを目的とした構成材料）を得た以外は実施例１と同様にした。成形して得たリールをＳ３とした。
【００５５】
［比較例１］
シェル、リールとも生分解性樹脂であるポリ乳酸のかわりにＡＢＳ−ＰＣ（ポリカーボネート）樹脂を用いた以外は実施例１と同様にして得た。試料Ｐ１とした。
【００５６】
［比較例２］
シェル、リールとも生分解性樹脂であるポリ乳酸のかわりにＰＳ（ポリスチレン）樹脂を用いた以外は実施例１と同様にして得た。試料Ｐ２とした。
【００５７】
［比較例３］
シェル、リールとも生分解性樹脂であるポリ乳酸のかわりにブタジエンゴム成分を１０重量％程度含有する記録媒体用ＡＢＳ樹脂を用いた以外は実施例１と同様にして得た。試料Ｐ３とした。
【００５８】
以下、実施例と比較例の詳細を述べる前に本発明の筐体に内臓保存する記録媒体である磁気テープの作製と測定項目とについて説明する。
【００５９】
＜磁気テープの作製＞
厚さ６μｍのポリエステルフイルムの一方の主面上に、カーボンブラックと針状酸化鉄粉末と結合剤樹脂とを含む非磁性塗料、磁性粉末（平均粒子径６０ｎｍ、Ｈｃ１４９．６ｋＡ／ｍ（１８８０Ｏｅ））とアルミナ粉末（平均粒子径０．２μｍ）と結合剤樹脂とを含む磁性塗料をこの順に塗布し、乾燥、カレンダ処理をして、厚さ１．４μｍの非磁性層、厚さ０．１５μｍの磁性層を形成した後、ポリエステルフイルムの他方の主面に、カーボンブラックと粒状酸化鉄粉末と結合剤樹脂とを含むカーボン塗料を塗布し、乾燥、カレンダ処理をして、厚さ０．５μｍのバックコート層を形成した。その後、１／２インチ幅に裁断し、磁性層にサーボ信号を記録してＬＴＯカートリッジ用テープを作製した。このテープを上述したリールに巻回してシェルに組み込み、ＬＴＯカートリッジ評価用磁気テープとした。
【００６０】
＜比重の測定＞
前記の実施例１〜３，比較例１〜３で得られた試料Ｓ０〜Ｓ３，Ｐ１〜Ｐ３について、重量および体積（縦、横、高さを測定し乗じることで求めた体積；すなわち、１．０ｍｍ×１０．０ｍｍ×１００ｍｍ）を正確に測定し、得られた各重量を各々の体積で除することにより、それぞれの比重を算出し下記表１に示した。
【００６１】
＜吸水率の測定＞
得られたシート状の試料を常温にて得た重量（Ｗｔ）と温度６０℃，湿度８０％ＲＨの雰囲気中に４８時間放置した後に秤量した重量（Ｗｒ）から次式にしたがって吸水率とした。
【００６２】
（数１）吸水率＝（Ｗｒ−Ｗｔ）×１００／Ｗｔ（％）
＜耐久性の評価＞
信頼性試験として走行耐久性試験の評価を行った。ＬＴＯドライブ（ＨＰ社製Ｕｌｔｒｉｕｍ９６０ドライブ）を用いて、相対湿度１０％ＲＨ、温度４５℃の環境下で、評価用磁気テープの耐久走行試験を行った。磁気テープの全容量を書き込み、その後全容量を読み込みさせるのを１サイクルとして、１００サイクル走行を行った。各サイクルごとに、エラーレート劣化に伴う１巻当りの記録容量の推移を求めた。エラーレートが増加し使用できる記録容量の低下量で耐久性を評価した。記録容量の低下量が０の場合を○、１０％未満の場合を△、１０％以上の場合を×とした。
【００６３】
前記したシェルおよびリールの筐体の構成材料とそれらの比重，吸水率，およびこれらの筐体に内蔵された磁気テープの耐久性試験の結果及びドライブのモーターの、テープ走行が逆転する際の電流の相対値を、表１にまとめた
耐久性評価において記録容量の低下量が△，×の試料は、エラーレートの低下が初めて見られたサイクル数も表示した。またモーターのリール回転の負荷電流は比較例１のそれを基準値１００としてその相対値で他の試料を示した。
【００６４】
【表１】
2010020822.tif 000003
【００６５】
生分解性樹脂を含んだ構成材料から成る試料番号Ｓ０〜Ｓ３は、その成型時における流れ性は良好で、金型の損傷（例えば、金型内面の磨耗）等は観られなかった。
【００６６】
実施例１から実施例３のように、生分解性樹脂を含んだ構成材料から成るシェルやリールを使用した筐体に内蔵された磁気テープは、予想通り筐体構成材料の吸水率が高く、それゆえこれらに収納されたテープは低湿度環境下における走行耐久性試験においてもエラーレートが劣下せずに記録容量の低下がなく、比重が１．２ｇ／ｃｍ３以下のリールを用いたものはリール回転のためのモーターの負荷電力が小さく環境に対する負荷を低くできた。比較例のＡＢＳ−ＰＣ樹脂，ＡＢＳ樹脂，ＰＳ樹脂からなる組成物と比較して安定した信頼性が得られることを確認できた。なお、比重が１．２ｇ／ｃｍ３以下の生分解性樹脂を含んだ構成材料からリールや、生分解性樹脂を含む構成材料から成る筐体であれば、実施例１〜３と同様に環境負荷が低く、安定した信頼走行性振動減衰効果が得られることは明らかである。
【００６７】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００６８】
例えば、本実施例１〜３では、ポリ乳酸，表面処理された水酸化アルミニウム，カルボジライトを用いた構成材料により試料を作成したが、前記の列挙した生分解性樹脂，充填材，加水分解抑制剤等を適宜選択して配合された構成材料を用いたり、前記の表面処理を行って、種々の記録メディア製品の筐体を構成した場合においても、試料Ｓ１〜Ｓ３と同様の作用効果が得られることは明らかである。
【図面の簡単な説明】
【００６９】
【図１】本発明が適用される磁気テープカートリッジの一般的な構造を示す斜視図である。
【符号の説明】
【００７０】
１  磁気テープカートリッジのケース本体
２  リール
３  磁気テープ
４  シャッター
【図１】
2010020822.tif 000004